(57)【要約】【課題】アクティブチップカード中で使用する際に、曲げ応力およびねじれ応力に対する機械的安定性に関する高い要求を満足するガルバニ電池を提供する。【解決手段】安定性および強度を高めるために金属箔の少なくとも１種には外面上にプラスチック層が備えられていることを特徴とする、薄く柔軟なケーシングおよび殊にリチウムが介在する少なくとも１個の電極を有し、その際、ケーシングが２種の金属箔からなり、金属箔が互いに密に結合されており、少なくとも１個の電極に直接接しているガルバニ電池。【選択図】　　　なし【特許請求の範囲】
【請求項１】
薄く柔軟なケーシングおよび殊にリチウムが介在する少なくとも１個の電極を有し、その際、ケーシングが２種の金属箔からなり、金属箔が互いに密に結合されており、少なくとも１個の電極に直接接しているガルバニ電池において、安定性および強度を高めるために金属箔の少なくとも１種には外面上にプラスチック層が備えられていることを特徴とするガルバニ電池。
【請求項２】
金属箔とプラスチック層との間に接着層が配置されている、請求項１記載のガルバニ電池。
【請求項３】
金属箔が銅を含有する、請求項１記載のガルバニ電池。
【請求項４】
金属箔が特殊鋼を含有する、請求項１記載のガルバニ電池。
【請求項５】
プラスチック層が以下：ポリエチレンテレフタレート、ポリエチレンナフタレート、塩化ポリビニリデンまたはポリイミドの群からの要素を含有する、請求項１記載のガルバニ電池。
【請求項６】
金属箔の少なくとも１種には電極に向いている内面上に金属層が備えられている、請求項１記載のガルバニ電池。
【請求項７】
金属箔が８μｍ〜５５μｍの厚さを有する、請求項１記載のガルバニ電池。
【請求項８】
プラスチック層が８μｍ〜４０μｍの厚さを有する、請求項１記載のガルバニ電池。
【発明の詳細な説明】
【０００１】
【発明の属する技術分野】
本発明は、殊にリチウムが介在する少なくとも１個の電極と２種の金属箔からの薄く柔軟なケーシングとを有するガルバニ電池に関し、この場合この２種の金属箔は電極に直接接しており、互いに接着層またはシール層の上方に密に結合されている。
【０００２】
【従来の技術】
５ｍｍ未満の全厚を有する極めて薄く柔軟なガルバニ電池は、例えば“アクティブスマートカード（Ａｃｔｉｖｅ　Ｓｍａｒｔ　Ｃａｒｄ）”中のエネルギー貯蔵部として必要とされている。このような薄い電子式チップカードの場合、ＩＣチップまたは別の構造要素、例えば集積されたミニチュアセンサまたはトランスポンダの電流供給のための平板状のエネルギー貯蔵部が備えられている。
【０００３】
この種の薄く柔軟なガルバニ電池は“アクティブスマートカード”中の内臓物に適当であり、それというのも曲げ試験および試験方法は満足のいくものとなり得るからである。動的な曲げ試験の場合、カードは１分当たり３０回の曲げの頻度（＝０．５Ｈｚ）で、縦２ｃｍまたは横１ｃｍほど湾曲される。この試験の場合、カードは、あり得る４方向でそれぞれ少なくとも２５０回の曲げ（従って合計で１０００回の曲げ）に損傷なく耐久せねばならない。動的なねじれ試験の場合、カードには、縦軸の周囲±１５°での負荷が１分当たり３０回の曲げの頻度（＝０．５Ｈｚ）で与えられる。標準的には、チップの機能性が欠落することや、またはカードへの機械的な損傷が目視可能となることなく、１０００回のねじれが必要とされる。
【０００４】
この試験の場合、殊にガルバニ電池の金属外側ケーシング上に高い機械動力が生じる。この場合、電池の純粋な金属ケーシングに亀裂が生じ、セルが開く可能性がある。この場合、全系、従ってガルバニ電池を有するカードかまたはバッテリーは当然のことながら使用不可能である。
【０００５】
欧州特許第９９７９５９号明細書には非水性電解質を有するガルバニ電池が記載されており、この場合このガルバニ電池はラミネートフィルムからのケーシングを有する。この種の積層体は通常２面が被覆されたアルミニウム複合箔からなり、このアルミニウム複合箔は５ｍｍまで容易に深絞り加工されることができ、この性質に基づき試験をクリアする。この場合、プラスチック外装により亀裂は回避される。
【０００６】
ドイツ連邦共和国特許第１０１０２１２５号明細書には、配置されたガルバニ電池を中に有する電子的チップカードを、金属または繊維強化プラスチックからなる、部分的／または完全な被覆体を用いて機械的に強化することが記載されている。
【０００７】
【特許文献１】
欧州特許第９９７９５９号明細書
【特許文献２】
ドイツ連邦共和国特許第１０１０２１２５号明細書
【０００８】
【発明が解決しようとする課題】
本発明は、アクティブチップカード中で使用する際に、曲げ応力およびねじれ応力に対する機械的安定性に関する高い要求を満足するガルバニ電池を記載するという課題に基づく。
【０００９】
【課題を解決するための手段】
この課題は、冒頭に記載された種のガルバニ電池の場合、請求項１記載の特徴によって解決される。従属請求項には、本発明の有利な態様が記載されている。請求項の記載は本願明細書の内容に明確に引用される。
【００１０】
【発明の実施の形態】
欧州特許第９９７９５９号明細書記載のガルバニ電池の場合、比較的厚い、即ち約１００μｍの積層体が記載されている。内面も絶縁プラスチック層を有するため、本用途のためには内部に存在するプラスチック箔が取り除かれている複合体で十分である。その場合、負電極と正電極との直接の接触は保証される。
【００１１】
驚異的にも、既に片面で、金属箔の外側を向いている面に塗布された薄いプラスチック層またはプラスチック箔が、ねじれおよび曲げに対して極めて著しく向上した効果をもたらすことが示された。本発明によれば、このような箔複合体は金属箔およびプラスチック層、またはプラスチックフィルムおよび場合により接着層からなる。適当なプラスチックのための例は、ポリエチレンテレフタレート、ポリエチレンナフタレート、塩化ポリビニリデンまたはポリイミドである。
【００１２】
接着層のために、３種の主な型を区別することができる。ゴムをベースとする接着層は、リバーシブルな接着を可能にする。アクリル酸をベースとする接着層は、まず、後重合またはシールされねばならない接着層であってよい。このアクリル酸をベースとする接着層によりリバーシブルでない接着が生じる。シリコーンまたはポリシロキサンをベースとする接着層は、主にシリコーンとゴムとからの混合物である。この接着層の卓越した性質は、通常、高温安定性が良好であること、老化がわずかであることおよび塗布が数回可能であることであり、この場合この塗布は繰り返される残留物不含の除去と関連している。シリコーンまたはポリシロキサンをベースとする接着層の型は、剥離の形での後続の塗布に殊に好適である。ポリシロキサンをベースとし、塩化ポリビニリデン（ＰＶＣ）に塗布された接着層は、Ｂｅｉｅｒｓｄｏｒｆ社の“テサ（Ｔｅｓａ）”なる商品名で公知である。ＰＶＣおよびＰｌの代わりに、既に記載されたポリエチレンテレフタレートが使用されてもよい。接着層の典型的な厚さは約１２μｍ〜１５μｍであり、工業的には８μｍ〜２５μｍで変動される。
【００１３】
金属箔のために、特殊鋼、バイメタル（ニッケル／特殊鋼）またはトリメタル（ニッケル／特殊鋼／銅）は典型的な代表物である。従ってバイメタルまたはトリメタルの場合、外部のニッケル層は、使用者への電気的な接触のために有利である。内部の銅層はセルの内部への接触のためにも、電気化学的な理由からも有利であり得る。
【００１４】
金属箔としての銅は、卓越した性質において多数の要求を満たす。銅は１０μｍの厚さまで容易に圧延可能であり、外部の導出部の範囲内において、特殊鋼よりも何倍も容易に接触可能であり、および固さまたは柔軟さは圧延または灼熱により調節可能である。これらのすべての工程は廉価で実施可能である。さらに、銅は多くのガルバニ電池のための十分に電気化学的に安定性の窓（Ｓｔａｂｉｌｉｔａｅｔｓｆｅｎｓｔｅｒ）を有する。銅の代わりに、種々の銅合金、例えば銅−マグネシウム合金も使用可能である。
【００１５】
金属箔は、８μｍ〜５５μｍ、有利に１８μｍ〜３５μｍの厚さを有してよい。プラスチック層は８μｍ〜４０μｍ、有利に１０μｍ〜２０μｍの厚さを有してよい。接着層は１μｍ〜２５μｍ、有利に５μｍ〜１５μｍの厚さを有してよい。
【００１６】
電極には有利にリチウムが介在していてよいが、しかしながらリチウムが介在していなくともよい。接着性を高めるために、金属箔の少なくとも１種に、電極に向いている内面上に、電気化学的に離れた金属の層を備えることは好ましい。接着性が改善した層を有する金属箔は、欧州特許第０２０２７７９２号明細書から引用することができ、この場合これは明らかに参考のために引用されている。
【００１７】
本発明によるガルバニ電池のケーシングを製造するために、例えば、金属箔、殊に銅箔およびプラスチックフィルムからの、既に堅固に被覆または接着されている複合体系が利用されてよい。この金属複合体から、ガルバニ電池のために必要とされる半部、即ちセルの被覆体およびセルの容器が完成される。電極の範囲の他には、この半部はセルの被覆体およびセルの容器を密に接着させるために必要であるシール箔を用いて貼合わせ処理される。
【００１８】
ガルバニ電池の金属ケーシングを、２つの外面の少なくとも一方の上において、例えばシリコーンで処理された接着ベルト、例えばシリコーンで処理されたポリイミドベルトまたはポリエステルベルトで被覆することも可能である。この種の接着ベルトは自然と持続的に金属箔上に接着する。
【００１９】
本発明による箔複合体をケーシングとして有するガルバニ電池は、高められた安定性および強度を有する：既に記載された曲げ試験の際の機械的保護性に加え、ガルバニ電池は、高温積層体における電気化学的に活性なセル内部のために高い耐衝撃性および付加的な熱保護性を維持する。電池ケーシングは導出部の小さな自由な領域の範囲上まで絶縁され、それにより意図されない外部短絡の危険は著しく最少化される。導出部の周囲の範囲は付加的に安定化される。金属箔中のあり得る微小な細孔または亀裂は被覆され、セルは水、酸素または二酸化炭素の有害な拡散から効果的に保護される。
【００２０】
これらの特徴は、請求項以外に明細書および図からも明らかであり、その際、個々の特徴は、本発明の実施態様および別の範囲において、それぞれ単独かまたは複数で組合わせの形で実現されていてよく、この個々の特徴は有利であって、かつ単独で保護可能な実施形式であり得り、ここではこのために特許の保護が請求される。
【００２１】
以下において、本発明の対象は図１および２に基づいて詳説される。
【００２２】
【実施例】
平板状電池１は、金属箔５からの薄く柔軟なケーシング３中に１個以上の単一セルを有する。安定性を高めるために、金属箔５には電池１の外面上にプラスチック層９が備えられている。プラスチック層９はカプトン−ベルト（Ｋａｐｔｏｎ−Ｂａｎｄ）の形で仕上げられている。これは接着層７を用いて、ケーシング３の上層に塗布されている。平板状電池１の内側を向いている面上には、上側の金属箔５に金属層１１が備えられている。下側の金属箔５は、内側に向かって絶縁部６を有する。
【００２３】
電池１の内部には、図により略示されている単一セル１３が存在する。この単一セル１３の構造は、正電極と負電極とからなっていてよい。単一セル１３は、それぞれの導出フラグ部（Ａｂｌｅｉｔｆａｈｎｅ）１７上に、略示された接続部１５を有する。
【００２４】
上記された電池を製造するための例：
３６０℃で熱活性化されている軟マンガン鉱（電解ＭｎＯ２）７７質量％、グラファイト６％、導電性カーボンブラック２質量％、二フッ化ポリビニリデン−ヘキサフルオロプロピレン７質量％およびプロピレンカーボネート８質量％をアセトン中で緊密に混合することにより、ペースト状物質を製造する。このようにして得られる物質をポリオレフィンセパレータ（ポリプロピレン）にドクター塗布し、キャリヤ溶剤を蒸発させる。このようにして得られるベルトを真空中で（１１０℃で４８時間に亘り）乾燥させ、プロピレンカーボネート対エチルメチルカーボネートが８７：１３の体積％である０．９６Ｍ　ＬｉＣｌＯ４の組成物の有機リチウム電解液で含浸させる。セパレータ／電極複合体小片を１．６×２．３ｃｍ２の大きさで打ち抜き、銅箔ケーシング中に装入する。
【００２５】
被覆体の面上で、まずリチウムを圧着させた。この容器面は場合により電気化学的に離れた銅微結晶層に付加的に、グラファイトをベースとする導電性改善部が備えられている。容器と被覆体との間に、銅と銅が接する範囲内に、それぞれ絶縁層（シール層）が設けられ、超音波溶接を行う。このように製造された本発明によるガルバニ電池は、”アクティブスマートカード”中の内蔵物として適当であり、かつ曲げ試験および試験方法は満足のいくものとなる。
【００２６】
第１の実施形式では、使用された銅箔には、ケーシング部分を加工する前に既にカプトンからのバンドが備えられている。第２の態様では、完成された電池から、引き続き、カプトン−ベルト（ポリイミド担体）またはテサベルト（Ｔｅｓａｂａｎｄ）が剥離される。この接着ベルトは巻出法（Ａｂｒｏｌｌｖｅｒｆａｈｒｅｎ）で、両面を完成されたケーシング上に供給される。
【図面の簡単な説明】
【図１】冒頭に記載された種の、平板状電池を示す略図。
【図２】図１記載の平板状電池の、線ＡＡに添った拡大された部分的な断面図を示す略図。
【符号の説明】
１　平板状電池、　３　ケーシング、　５　金属箔、　６　絶縁部、　７　接着層、　９　プラスチック層、　１３　単一セル、　１５　接続部、　１７　導出フラグ部
【図１】
2004022543.tif 000002
【図２】
2004022543.tif 000003